PBT 수지 ( A ) 60 질 량부 와 , 아크릴 계 블록 공중 합체 ( B ) 40 질 량부 의 비율 로 펠릿 을 혼합 한 후 , 2 축 압출기 ( Werner & Pfleiderer 사 제조 「 ZSK - 25 」 ) 에 공급 하 여 230 ℃ 에서 용융 혼련 하 고 , 압출 하 고 , 절단 하 여 펠릿 형상 의 중합체 조성물 을 제조 하 였 다 . 이 중합체 조성물 의 용융 유동 성 ( MFR ) 을 상기 한 방법 으로 측정 한 결과 , 하 기 의 표 1 에 나타낸 바 와 같 다 . 상기 에서 얻 어 진 중합체 조성물 의 펠릿 을 사용 하 여 , 상기 한 시험편 을 제조 하 였 다 . 그 특성 을 측정 또는 평가 한 결과 , 하 기 의 표 1 에 나타내 는 바 와 같 았 다 .